(57)【要約】  【課題】  トナー１個毎の帯電量が安定し、トナー全体の帯電も均一となり、また、繰り返し使用においても、帯電安定性が維持され、安定した画像を提供し得るトナーを提供すること。  【解決手段】  結着樹脂および着色剤を含むトナー母粒子に、負帯電性シリカ微粒子および酸化チタン微粒子でなる群から選択される少なくとも一つの外添剤を添加する工程；ついで、長鎖脂肪酸またはその塩でなる粒子と正帯電性シリカ微粒子とを、該外添剤添加時のシェアよりも高いシェアで添加する工程；をこの順で行って、トナーを得る。回転翼を有する混合機を用いる場合、回転翼の回転数を高くする、あるいは回転翼と混合機壁とのギャップを小さくすることにより、高いシェアで長鎖脂肪酸またはその塩でなる粒子および正帯電性トナー微粒子を外添する。  【選択図】  図１
2005077480.tif 000002
【特許請求の範囲】
【請求項１】
結着樹脂および着色剤を含むトナー母粒子に、負帯電性シリカ微粒子および酸化チタン微粒子でなる群から選択される少なくとも一つの外添剤を添加する工程；ついで、長鎖脂肪酸またはその塩でなる粒子と正帯電性シリカ微粒子とを、該外添剤添加時のシェアよりも高いシェアで添加する工程；をこの順で行って得られる、トナー。
【請求項２】
前記外添剤が、負帯電性シリカ微粒子である、請求項１に記載のトナー。
【請求項３】
前記外添剤が、負帯電性シリカ微粒子と酸化チタン微粒子である、請求項１に記載のトナー。
【請求項４】
前記外添剤が、負帯電性シリカ微粒子、ついで酸化チタンの順で添加される、請求項１または３に記載のトナー。
【請求項５】
前記負帯電性シリカ微粒子の外添が、平均粒子径の異なる負帯電性シリカ微粒子を同時に外添することを含む、請求項１から４のいずれかの項に記載のトナー。
【請求項６】
前記負帯電性シリカ微粒子の外添が、平均粒子径の小さい負帯電性シリカ微粒子を添加し、ついで平均粒子径の大きい負帯電性シリカ微粒子を添加することを含む、請求項１から４のいずれかの項に記載のトナー。
【請求項７】
前記外添剤および長鎖脂肪酸またはその塩でなる粒子の添加が回転翼を有する混合機を用いて行われ、該回転翼の回転数を制御することにより長鎖脂肪酸またはその塩でなる粒子の添加時のシェアが高められる、請求項１から６のいずれかの項に記載のトナー。
【請求項８】
前記外添剤および長鎖脂肪酸またはその塩でなる粒子の添加が回転翼を有する混合機を用いて行われ、該回転翼と該混合機壁との間隔を制御することにより長鎖脂肪酸またはその塩でなる粒子の添加時のシェアが高められる、請求項１から６のいずれかの項に記載のトナー。
【請求項９】
結着樹脂および着色剤を含むトナー母粒子に、負帯電性シリカ微粒子および酸化チタン微粒子でなる群から選択される少なくとも一つの外添剤を添加する工程；ついで、長鎖脂肪酸またはその塩でなる粒子と正帯電性シリカ微粒子とを、該外添剤添加時のシェアよりも高いシェアで添加する工程；をこの順で行うことを含む、トナーの製造方法。
【請求項１０】
前記外添剤が、負帯電性シリカ微粒子である、請求項９に記載の方法。
【請求項１１】
前記外添剤が、負帯電性シリカ微粒子と酸化チタン微粒子である、請求項９に記載の方法。
【請求項１２】
前記外添剤が、負帯電性シリカ微粒子、ついで酸化チタンの順で添加される、請求項９または１１に記載の方法。
【請求項１３】
前記負帯電性シリカ微粒子の外添が、平均粒子径の異なる負帯電性シリカ微粒子を同時に外添することを含む、請求項９から１２のいずれかの項に記載の方法。
【請求項１４】
前記負帯電性シリカ微粒子の外添が、平均粒子径の小さい負帯電性シリカ微粒子を添加し、ついで平均粒子径の大きい負帯電性シリカ微粒子を添加することを含む、請求項９から１２のいずれかの項に記載の方法。
【請求項１５】
前記外添剤および長鎖脂肪酸またはその塩でなる粒子の添加が回転翼を有する混合機を用いて行われ、該回転翼の回転数を制御することにより長鎖脂肪酸またはその塩でなる粒子の添加時のシェアが高められる、請求項９から１４のいずれかの項に記載の方法。
【請求項１６】
前記外添剤および長鎖脂肪酸またはその塩でなる粒子の添加が回転翼を有する混合機を用いて行われ、該回転翼と該混合機壁との間隔を制御することにより長鎖脂肪酸またはその塩でなる粒子の添加時のシェアが高められる、請求項９から１４のいずれかの項に記載の方法。
【請求項１７】
請求項１から８のいずれかの項に記載のトナーを備えた画像形成装置。
【請求項１８】
静電潜像が形成される潜像担持体；該潜像担持体上の静電潜像を現像するためにトナーを該潜像担持体に搬送するトナー担持体；および該トナー担持体から該潜像担持体へ搬送されるトナー量を規制するトナー規制部材を有する現像器；を少なくとも備える、請求項１７に記載の画像形成装置。
【発明の詳細な説明】
【技術分野】
【０００１】
本発明は、電子写真、静電記録、静電印刷などにおける静電潜像を現像し、熱定着により画像を形成するために用いられるトナー、このトナーの製造方法、およびこのトナーを用いる画像形成装置に関する。
【背景技術】
【０００２】
一般に、静電画像形成用のトナーは、顔料あるいは染料などの着色成分および必要に応じて電荷制御剤などを含む結着樹脂からなる微粒子をトナー母粒子とし、このトナー母粒子の外部（表面）に、流動性の付与あるいは帯電性の制御などを目的として、外添剤を添加する方法で製造されている。外添剤としては、正帯電性シリカ微粒子、負帯電性シリカ微粒子、シリカ以外の無機微粒子（酸化チタンなど）、金属石鹸（脂肪酸金属塩）などが使用されている。
【０００３】
中でも、金属石鹸は、その結着性が注目され、例えば、特許文献１〜７に開示されているように、トナーにおける外添剤として、しばしば用いられている。特許文献１は、疎水性シリカ微粒子あるいは疎水性チタニアを第１成分、第１成分よりも粒径の大きい疎水性シリカ微粒子あるいは疎水性チタニアを第２成分、無機微粒子を第３成分、および脂肪酸金属塩を第４成分として、これらの第１〜第４成分をトナー母粒子に同時に外添するか、第１成分を最後に外添する方法を開示している。この特許文献１では、感光体表面の固着予防とブラックスポット発生防止の観点から脂肪酸金属塩が添加され、その後、疎水性シリカあるいは疎水性チタニアが添加されている。しかし、外添剤である疎水性シリカあるいは疎水性チタニアがトナー表面から離脱しやすく、長期間にわたる帯電の安定性が保たれないうえトナーの流動性の低下などを引き起こし、それによって、転写効率の低下、画像濃度の低下などが起こるという問題がある。
【０００４】
また、特許文献２は、表面にアミノ基を有するシリカおよび脂肪酸金属塩を同時に添加し、１回の外添処理でトナーを得ている。この方法で得られたトナーは、疎水性のシリカの遊離率は若干改良されるものの、トナーの帯電量を安定に維持し得ないという問題点が残っている。特許文献３〜７にもトナーの調製に際して、脂肪酸金属塩が外添されること記載されている。これらの特許文献３〜７も、特許文献２と同様、脂肪酸金属塩は他の外添剤と同時に添加され、１回の外添処理でトナーを得ている。これらの特許文献３〜７に記載されたトナーも、トナーの帯電量を安定に維持し得ないという問題点が残っている。
【０００５】
【特許文献１】特開２００１−１００４５２号公報
【特許文献２】特許第２５０２３５３号公報
【特許文献３】特公平８−３３６８１号公報
【特許文献４】特許第２７５９５１０号公報
【特許文献５】特開平９−１１４１２９号公報
【特許文献６】特開平１１−３２３３９６号公報
【特許文献７】特開２００１−２９６６８８号公報
【特許文献８】特開２００２−２０２６２２号公報
【発明の開示】
【発明が解決しようとする課題】
【０００６】
本発明は、帯電の均一性に優れ、繰り返し使用においても、帯電安定性が長期間維持され、流動性および転写効率が高く、画像濃度が低下しないトナーを提供することを目的とする。
【課題を解決するための手段】
【０００７】
本発明は、結着樹脂および着色剤を含むトナー母粒子に、負帯電性シリカ微粒子および酸化チタン微粒子でなる群から選択される少なくとも一つの外添剤を添加する工程；ついで、長鎖脂肪酸またはその塩でなる粒子と正帯電性シリカ微粒子とを、該外添剤添加時のシェアよりも高いシェアで添加する工程；をこの順で行って得られるトナーを提供する。
【０００８】
好ましい実施態様においては、前記外添剤が負帯電性シリカ微粒子である。
【０００９】
別の好ましい実施態様においては、前記外添剤が負帯電性シリカ微粒子と酸化チタン微粒子である。
【００１０】
また、別の好ましい実施態様においては、前記外添剤が、負帯電性シリカ微粒子、ついで酸化チタンの順で添加される。
【００１１】
好ましい実施態様においては、前記負帯電性シリカ微粒子の外添が、平均粒子径の異なる負帯電性シリカ微粒子を同時に外添することを含む。
【００１２】
また、好ましい実施態様においては、前記負帯電性シリカ微粒子の外添が、平均粒子径の小さい負帯電性シリカ微粒子を添加し、ついで平均粒子径の大きい負帯電性シリカ微粒子を添加することを含む。
【００１３】
好ましい実施態様においては、前記外添剤および長鎖脂肪酸またはその塩でなる粒子の添加が回転翼を有する混合機を用いて行われ、該回転翼の回転数を制御することにより長鎖脂肪酸またはその塩でなる粒子の添加時のシェアが高められる。
【００１４】
別の好ましい実施態様においては、前記外添剤および長鎖脂肪酸またはその塩でなる粒子の添加が回転翼を有する混合機を用いて行われ、該回転翼と該混合機壁との間隔を制御することにより長鎖脂肪酸またはその塩でなる粒子の添加時のシェアが高められる。
【００１５】
本発明は、また、結着樹脂および着色剤を含むトナー母粒子に、負帯電性シリカ微粒子および酸化チタン微粒子でなる群から選択される少なくとも一つの外添剤を添加する工程；ついで、長鎖脂肪酸またはその塩でなる粒子と正帯電性シリカ微粒子とを、該外添剤添加時のシェアよりも高いシェアで添加する工程；をこの順で行うことを含む、トナーの製造方法を提供する。
【００１６】
好ましい実施態様においては、前記外添剤が負帯電性シリカ微粒子である。
【００１７】
別の好ましい実施態様においては、前記外添剤が負帯電性シリカ微粒子と酸化チタン微粒子である。
【００１８】
また、別の好ましい実施態様においては、前記外添剤が、負帯電性シリカ微粒子、ついで酸化チタンの順で添加される。
【００１９】
好ましい実施態様においては、前記負帯電性シリカ微粒子の外添が、平均粒子径の異なる負帯電性シリカ微粒子を同時に外添することを含む。
【００２０】
また、好ましい実施態様においては、前記負帯電性シリカ微粒子の外添が、平均粒子径の小さい負帯電性シリカ微粒子を添加し、ついで平均粒子径の大きい負帯電性シリカ微粒子を添加することを含む。
【００２１】
好ましい実施態様においては、前記外添剤および長鎖脂肪酸またはその塩でなる粒子の添加が回転翼を有する混合機を用いて行われ、該回転翼の回転数を制御することにより長鎖脂肪酸またはその塩でなる粒子の添加時のシェアが高められる。
【００２２】
別の好ましい実施態様においては、前記外添剤および長鎖脂肪酸またはその塩でなる粒子の添加が回転翼を有する混合機を用いて行われ、該回転翼と該混合機壁との間隔を制御することにより長鎖脂肪酸またはその塩でなる粒子の添加時のシェアが高められる。
【００２３】
さらに、本発明においては、前記いずれかのトナーを備えた画像形成装置を提供する。
【００２４】
好ましい実施態様においては、画像形成装置は、静電潜像が形成される潜像担持体；該潜像担持体上の静電潜像を現像するためにトナーを該潜像担持体に搬送するトナー担持体；および該トナー担持体から該潜像担持体へ搬送されるトナー量を規制するトナー規制部材を有する現像器；を少なくとも備えている。
【発明の効果】
【００２５】
本発明により得られるトナーは、トナー母粒子と均一に混合しにくい、あるいは均一に分散しにくいという問題を有する正帯電性シリカ微粒子および長鎖脂肪酸またはその塩が、トナー母粒子上に均一に分散・付着されているため、長鎖脂肪酸またはその塩の滑剤、結着剤などとしての効果がより発揮される。すなわち、正帯電性の微粒子をトナー上で回転移動させ、キャリアのような機能を発現させることにより、優れた帯電の立ち上がり性、帯電均一性を得ること可能となる。さらに、負帯電性シリカ微粒子および／または酸化チタン微粒子をトナー母粒子に強固に結合させるとともに、トナー同士の摩擦によって酸化チタン微粒子などの外添剤がトナー母粒子中へ埋没することを防止し、帯電の均一性を維持し、そしてトナーを繰り返し使用した場合においても、トナーの帯電安定性が維持される。さらに、トナーの凝集を防止できる。また、現像器において、トナーと感光体との接触により、感光体表面へ長鎖脂肪酸またはその塩が移行し、感光体表面を潤滑にし、感光体がトナー表面の外添剤により研磨されることを防止することができる。
【発明を実施するための最良の形態】
【００２６】
本明細書において、酸化チタン微粒子、負帯電性シリカ微粒子、長鎖脂肪酸またはその塩でなる粒子、並びに、正帯電性シリカ微粒子などのトナー母粒子に外部から添加する材料を外部添加剤あるいは外添剤といい、トナー母粒子の外部（表面）にこれらの外部添加剤（外添剤）を添加することを外添という。
【００２７】
まず、本発明に用いられる材料である、（i）トナー母粒子並びにトナー母粒子を構成する材料（結着樹脂および着色剤、並びに離型剤、分散剤、帯電制御剤、磁性剤などのいわゆる内添剤）、（ii）酸化チタン微粒子、（iii）長鎖脂肪酸またはその塩、（iv）負帯電性シリカ微粒子、（v）正帯電性シリカ微粒子、その他、必要に応じて添加される（vi）無機微粒子について説明し、ついで、本発明のトナーについて説明する。
【００２８】
（I）本発明に用いられる材料
（i）トナー母粒子
トナー母粒子は、結着樹脂および着色剤を含み、必要に応じて、離型剤、分散剤、帯電制御剤、磁性剤などの内添剤を含有する。トナー母粒子は、正または負に帯電されており、好適には負に帯電されている。トナー母粒子を適切な範囲の負の帯電量を有するように帯電させるためには、いくつかの方法がある。例えば、正帯電性の結着樹脂に負帯電制御剤を配合する、負帯電性樹脂の帯電性が不充分である場合にはさらに負帯電制御剤を配合する、あるいは結着樹脂自体を負帯電性樹脂とするなどの方法がある。以下にトナー母粒子を構成する材料、およびトナー母粒子の製造方法について、順次説明する。
【００２９】
(i-1)  トナー母粒子を構成する材料
（結着樹脂）
結着樹脂としては、トナーとして一般的に用いられる樹脂が用いられる。このような結着樹脂としては、例えば、ポリスチレン系樹脂、アクリレート系樹脂あるいはメタアクリレート系樹脂（以下、（メタ）アクリレート系樹脂という）、スチレン−アクリル系樹脂、ポリエステル樹脂、ポリエチレン樹脂、エポキシ樹脂、シリコーン樹脂、ポリプロピレン樹脂、フッ素樹脂、ポリアミド樹脂、ポリビニルアルコール樹脂、ポリウレタン樹脂、ポリビニルブチラール樹脂、およびこれらの樹脂の構成成分を含む共重合体などが用いられる。
【００３０】
中でも、ポリスチレン系樹脂およびスチレン−（メタ）アクリレート系樹脂共重合体が好ましく用いられる。
【００３１】
ポリスチレン系樹脂としては、例えば、水素添加スチレン樹脂、スチレン−イソブチレン共重合体、アクリロニトリル−ブタジエン−スチレン共重合体（ＡＢＳ樹脂）、アクリロニトリル−スチレン共重合体（ＡＳ樹脂）、アクリロニトリル−塩化ポリエチレン−スチレン共重合体（ＡＣＳ樹脂）、スチレン−ｐ−クロロスチレン共重合体、スチレン−プロピレン共重合体、スチレン−ブタジエン架橋ポリマー、スチレン−ブタジエン−塩素化パラフィン共重合体、スチレン−アリルアルコール共重合体、スチレン−ブタジエンゴム、スチレン−マレイン酸エステル共重合体、スチレン−イソブチレン共重合体、スチレン−無水マレイン酸共重合体などが挙げられる。
【００３２】
スチレン−（メタ）アクリレート系樹脂共重合体としては、例えば、アクリレート−スチレン−アクリロニトリル共重合体（ＡＳＡ樹脂）、スチレン−ジエチルアミノ−エチルメタアクリレート共重合体、スチレン−メチルメタアクリレート共重合体、スチレン−ｎ−ブチルメタアクリレート共重合体、スチレン−メチルメタアクリレート−ｎ−ブチルアクリレート共重合体、スチレン−メチルメタアクリレート−ブチルアリレート−Ｎ−（エトキシメチル）アクリルアミド共重合体、スチレン−グリシジルメタアクリレート共重合体、スチレン−ブタジエン−ジメチルアミノエチルメタアクリレート共重合体、スチレン−アクリル酸エステル−マレイン酸エステル共重合体、スチレン−メタアクリル酸メチル−アクリル酸２−エチルヘキシル共重合体、スチレン−ｎ−ブチルアリレート−エチルグリコールメタアクリレート共重合体、スチレン−ｎ−ブチルメタアクリレート−アクリル酸共重合体、スチレン−ｎ−ブチルメタアクリレート−無水マレイン酸共重合体、スチレン−ブチルアクリレート−イソブチルマレイン酸ハーフエステル−ジビニルベンゼン共重合体、スチレン−ブタジエン−アクリレート共重合体、スチレン−アクリレート共重合体などが挙げられる。
【００３３】
本発明に用いられる結着樹脂の質量平均分子量は特に制限はないが、通常２，０００〜３０，０００であることが好ましく、４，０００〜２５，０００がより好ましく、６，０００〜２０，０００であることがさらに好ましい。分子量が２，０００よりも小さいと混練時の粘度が低くなり、着色剤の分散が十分に行うことができなくなるおそれがある。そのため、得られたトナーの彩度あるいは透明性が低下することがある。分子量が３０，０００より大きいと粘度が高くなり過ぎて、着色剤の分散を十分に行うことができず、トナーの彩度あるいは透明性が低下することがある。なお、結着樹脂は、上記範囲内にある分子量を有する樹脂が複数混合されていてもよい。
【００３４】
結着樹脂の分子量は、ゲル・パーミエーション・クロマトグラフィー（ＧＰＣ）によって測定される。
【００３５】
画像形成におけるトナーの定着を熱定着法により行う場合、結着樹脂のフロー軟化点（Ｔｍ）は低いことが好ましい。Ｔｍは、例えば、８５〜１４０℃であることが好ましく、９０〜１２０℃がより好ましく、１００〜１１０℃であることがさらに好ましい。結着樹脂のガラス転移温度（Ｔｇ）は、４０〜９０℃であることが好ましく、５０〜８０℃であることがさらに好ましい。なお、フロー軟化点（Ｔｍ）は、結着樹脂１．０ｇをペレット状に加圧成形してサンプルとし、（株）島津製作所製「フローテスターＣＦＴ−５００Ｄ」を用いて、下記条件にて測定する。昇温速度  ５℃／分；シリンダー圧力２．０ＭＰａ；ダイ穴径１．０ｍｍ；ダイ穴長１．０ｍｍ；Ｔｍ算出法１／２法。さらに、結着樹脂のガラス転移温度（Ｔｇ）は、結着樹脂１０ｍｇをアルミニウム製セルにパッキングし、セイコーインスツルメント（株）製「ＤＳＣ１２０」を用いて下記の条件で測定する。測定温度０〜２００℃；昇温速度１０℃／分：２度目の昇温時のＤＳＣ曲線より読み取る。
【００３６】
圧力定着法によりトナーの定着が行われる場合、結着樹脂としてはワックス状の樹脂が好ましく用いられる。ワックス状の樹脂としては、上記結着樹脂のうち、ポリエチレン樹脂、ポリエチレン−酢酸ビニル共重合体、天然ワックスなどが例示される。
【００３７】
上記結着樹脂は、乳化重合、分散重合、懸濁重合などの重合法、混錬・粉砕・分級工程を含む粉砕法などの方法によって、製造される。最終的に得られるトナー粒子の均一性あるいは流動性などを考慮すると、結着樹脂は重合法で得られる樹脂が好ましい。
【００３８】
また、上記結着樹脂は単独で用いてもよく、２種類以上をブレンドして用いてもよい。上記結着樹脂は例示であり、これらに限定されないことはいうまでもない。
【００３９】
（着色剤）
着色剤としては、以下に示すような、有機顔料、無機顔料、および染料が使用できる。有機および無機顔料のうち、黒色顔料としては、カーボンブラック、酸化銅、四三酸化鉄、二酸化マンガン、アニリンブラック、活性炭などが用いられる。
【００４０】
黄色顔料としては、黄鉛、亜鉛黄、カドミウムイエロー、黄色酸化鉄、ミネラルファストイエロー、ニッケルチタンイエロー、ネーブルスエロー、ナフトールエローＳ、ハンザエロー、ベンジジンエローＧ、ベンジジンエローＧＲ、キノリンエローレーキ、パーマネントエローＮＣＧ、タートラジンレーキなどが用いられる。
【００４１】
橙色顔料としては、赤色黄鉛、モリブデンオレンジ、パーマネントオレンジＧＴＲ、ピラゾロンオレンジ、バルカンオレンジ、インダスレンブリリアントオレンジＲＫ、ベンジジンオレンジＧ、インダスレンブリリアントオレンジＧＫＭなどが用いられる。
【００４２】
赤色顔料としては、ベンガラ、カドミウムレッド、鉛丹、硫化水銀、カドミウム、パーマネントレッド４Ｒ、リソールレッド、ピロゾロンレッド、ウオッチングレッド、カルシウム塩、レーキレッドＤ、ブリリアントカーミン６Ｂ、エオシンレーキ、ローダミンレーキＢ、アリザリンレーキ、ブリリアントカーミン３Ｂなどが用いられる。
【００４３】
紫色顔料としては、マンガン紫、ファストバイオレットＢ、メチルバイオレットレーキなどが用いられる。青色顔料としては、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダスレンブルーＢＣなどが用いられる。
【００４４】
緑色顔料としては、クロムグリーン、酸化クロム、ピグメントグリーンＢ、マラカイトグリーンレーキ、ファイナルイエローグリーンＧなどが用いられる。
【００４５】
白色顔料としては、亜鉛華、酸化チタン、アンチモン白、硫化亜鉛などが用いられる。
【００４６】
体質顔料としては、バライト粉、炭酸バリウム、クレー、シリカ、ホワイトカーボン、タルク、アルミナホワイトなどが用いられる。
【００４７】
また、染料としては、塩基性染料、酸性染料、分散染料、直接染料などが用いられる。このような染料としては、ニグロシン、メチレンブルー、ローズベンガル、キノリンイエロー、ウルトラマリンブルーなどが例示される。
【００４８】
本発明が、透光性カラートナーである場合、着色剤としては、以下に示す種々の顔料、染料が用いられる。
【００４９】
黄色顔料としては、C.I.10316（ナフトールイエローＳ）、C.I.11710（ハンザエロー１０Ｇ）、C.I.11660（ハンザエロー５Ｇ）、C.I.11670（ハンザエロー３Ｇ）、C.I.11680（ハンザエローＧ）、C.I.11730（ハンザエローＧＲ）、C.I.11735（ハンザエローＡ）、C.I.11740（ハンザエローＮＲ）、C.I.12710（ハンザエローＲ）、C.I.12720（ピグメントイエローＬ）、C.I.21090（ベンジジンエロー）、C.I.21095（ベンジジンエローＧ）、C.I.21100（ベンジジンエローＧＲ）、C.I.20040（パーマネントエローＮＣＧ）、C.I.21220（バルカンファストエロー５）、C.I.21135（バルカンファストエローＲ）などが用いられる。
【００５０】
赤色顔料としては、C.I.12055（スターリンＩ）、C.I.12075（パーマネントオレンジ）、C.I.12175（リソールファストオレンジ３ＧＬ）、C.I.12305（パーマネントオレンジＧＴＲ）、C.I.11725（ハンザエロー３Ｒ）、C.I.21165（バルカンファストオレンジＧＧ）、C.I.21110（ベンジジンオレンジＧ）、C.I.12120（パーマネントレッド４Ｒ）、C.I.1270（パラレッド）、C.I.12085（ファイヤーレッド）、C.I.12315（ブリリアントファストスカーレット）、C.I.12310（パーマネントレッドＦ２Ｒ）、C.I.12335（パーマネントレッドＦ４Ｒ）、C.I.12440（パーマネントレッドＦＲＬ）、C.I.12460（パーマネントレッドＦＲＬＬ）、C.I.12420（パーマネントレッドＦ４ＲＨ）、C.I.12450（ライトファストレッドトーナーＢ）、C.I.12490（パーマネントカーミンＦＢ）、C.I.15850（ブリリアントカーミン６Ｂ）などが用いられる。
【００５１】
青色顔料としては、C.I.74100（無金属フタロシアニンブルー）、C.I.74160（フタロシアニンブルー）、C.I.74180（ファーストスカイブルー）などが用いられる。
【００５２】
これらの着色剤は、単独であるいは複数組合せて用いることができるが、結着樹脂１００質量部に対して、１〜２０質量部、好ましくは２〜１０質量部使用することが望ましい。２０質量部より多いとトナーの定着性および透明性が低下し、一方、１質量部より少ないと所望の画像濃度が得られない虞れがある。
【００５３】
（離型剤）
離型剤としては、パラフィン系ワックス、ポリオレフィン系ワックス、芳香族基を有する変性ワックス、脂環基を有する炭化水素化合物、天然ワックス、炭素数１２以上の長鎖脂肪酸またはそのエステル、長鎖脂肪酸金属塩（金属石鹸）、脂肪酸アミド、脂肪酸ビスアミド等が使用される。上記離型剤のうち、パラフィン系ワックス、ポリオレフィン系ワックスおよび金属石鹸が好ましく用いられる。
【００５４】
パラフィン系ワックスとしては、例えば、パラフィンワックス（日本石油（株）製あるいは日本精蝋（株）製）、マイクロワックス（日本石油（株）製）、マイクロクリスタリンワックス（日本精蝋（株）製）、硬質パラフィンワックス（日本精蝋（株）製）、PE−130（ヘキスト製）、三井ハイワックス110P（三井石油化学（株）製）、三井ハイワックス220P（三井石油化学（株）製）、三井ハイワックス660P（三井石油化学（株）製）、三井ハイワックス210P（三井石油化学（株）製）、三井ハイワックス320P（三井石油化学（株）製）、三井ハイワックス410P（三井石油化学（株）製）、三井ハイワックス420P（三井石油化学（株）製）、変性ワックスJC−1141（三井石油化学（株）製）、変性ワックスJC−2130（三井石油化学（株）製）、変性ワックスJC−4020（三井石油化学（株）製）、変性ワックスJC−1142（三井石油化学（株）製）、変性ワックスJC−5020（三井石油化学（株）製）、密ロウ、カルナバワックス、モンタンワックス等を挙げることができる。
【００５５】
ポリオレフィン系ワックスとしては、例えば低分子量ポリプロピレン、低分子量ポリエチレン、酸化型のポリプロピレン、酸化型のポリエチレン等が挙げられる。ポリオレフィン系ワックスの具体例としては、例えば、Hoechst Wax PE520、Hoechst Wax PE130、Hoechst Wax PE190（ヘキスト製）、三井ハイワックス200、三井ハイワックス210、三井ハイワックス210M、三井ハイワックス220、三井ハイワックス220M（三井石油化学工業（株）製）、サンワックス131−Ｐ、サンワックス151−Ｐ、サンワックス161−Ｐ（三洋化成工業（株）製）などのような非酸化型ポリエチレンワックス、Hoechst Wax PED121、Hoechst Wax PED153、Hoechst Wax PED521、Hoechst Wax PED522、同Ceridust 3620 、同Ceridust VP130、同Ceridust VP5905、同Ceridust VP9615A、同Ceridust TM9610F、同 Ceridust 3715 （ヘキスト製）、三井ハイワックス420M（三井石油化学工業（株）製）、サンワックスＥ−300、サンワックスＥ−250P（三洋化成工業（株）製）などのような酸化型ポリエチレンワックス、Hoechist Wachs PP230（ヘキスト製）、ビスコール330−Ｐ、ビスコール550−Ｐ、ビスコール660P（三洋化成工業（株）製）などのような非酸化型ポリプロピレンワックス、およびビスコールTS−200（三洋化成工業（株）製）などのような酸化型ポリプロピレンワックスが例示される。
【００５６】
長鎖脂肪酸金属塩（金属石鹸）としては、ステアリン酸亜鉛、ステアリン酸カルシウム、ステアリン酸マグネシウム、オレイン酸亜鉛、パルミチン酸亜鉛、パルミチン酸マグネシウム等が好ましく用いられる。
【００５７】
これらの離型剤は、単独であるいは組合せて使用することができる。離型剤としては、低軟化点（融点）の化合物が好ましく、軟化点が４０〜１３０℃、好ましくは５０〜１２０℃のものが、好ましく使用される。なお、軟化点は、セイコーインスツルメント（株）製「ＤＳＣ１２０」で測定されるＤＳＣ吸熱曲線における吸熱メインピーク値で表される。
【００５８】
（分散剤）
分散剤としては、金属石鹸、ポリエチレングリコール等が用いられる。
【００５９】
（帯電制御剤）
帯電制御剤は、トナー母粒子の帯電性を制御するために、必要に応じて、用いられる。結着樹脂自体の負帯電性の度合いが低い場合、あるいは結着樹脂自体が正に帯電している場合には、負帯電制御剤を用いて、トナー母粒子全体が所望のレベルの負帯電性を有するようにする。
【００６０】
負帯電制御剤としては、サリチル酸誘導体の金属塩あるいは金属錯体、ベンジル酸誘導体の金属塩、フェニルボレイト４級アンモニウム塩などが挙げられる。サリチル酸誘導体あるいはベンジル酸誘導体の金属塩としては、これらの亜鉛塩、ニッケル塩、銅塩、クロム塩などが好ましく用いられる。
【００６１】
市販の負帯電制御剤としては、例えば、オイルブラック（Color Index 26150）、オイルブラックＢＹ（オリエント化学工業（株）製）、ボントロンＳ−２２（オリエント化学工業（株）製）、サリチル酸金属錯体Ｅ−８１（オリエント化学工業（株）製）、チオインジゴ系顔料、銅フタロシアニンのスルホニルアミン誘導体、スピロンブラックTRH（保土谷化学工業（株）製）、ボントロンＳ−３４（オリエント化学工業（株）製）、ニグロシンＳＯ（オリエント化学工業（株）製）、セレスシュバルツ（Ｒ）Ｇ（ファルベン・ファブリケン・バイヤ製）、クロモーゲンシュバルツETOO（C.I.NO.14645）、アゾオイルブラック（Ｒ）（ナショナル・アニリン製）などが挙げられる。中でも、サリチル酸金属錯体Ｅ−８１が好ましく用いられる。これらの負帯電制御剤は、単独であるいは複数種組合せて使用することができる。
【００６２】
負帯電制御剤は、好ましくは、トナー母粒子の帯電量が−５〜−６０μＣ／ｇとなるように結着樹脂に配合される。従って、用いる結着樹脂により、結着樹脂に対する添加量が決定されるが、一般的には、結着樹脂１００質量部に対し、０．１〜５質量部の範囲で配合される。
【００６３】
正帯電性制御剤は、トナー母粒子の負帯電量の調整のため、必要に応じて、負帯電性樹脂に内添される。正帯電制御剤としては、市販の正帯電制御剤が用いられる。例えば、ニグロシンベースEX（オリエント化学工業（株）製）、第４級アンモニウム塩Ｐ−５１（オリエント化学工業（株）製）、ニグロシン ボントロンＮ−０１（オリエント化学工業（株）製）、スーダンチーフシュバルツBB（ソルベントブラック３：Color Index 26150）、フェットシュバルツＨＢＮ（C.I. NO.26150）、ブリリアントスピリッツシュバルツＴＮ（ファルベン・ファブリッケン・バイヤ製）、ザボンシュバルツＸ（ファルベルケ・ヘキスト製）が挙げられる。中でも第４級アンモニウム塩Ｐ−５１が好ましく用いられる。上記の他に、アルコキシ化アミン、アルキルアミド、モリブデン酸キレート顔料なども正帯電制御剤として用いられる。これらの正帯電制御剤は、単独であるいは複数種組合せて使用することができる。
【００６４】
（磁性剤）
磁性剤としては、例えば、Ｆｅ、Ｃｏ、Ｎｉ、Ｃｒ、Ｍｎ、Ｚｎ等の金属粉、Ｆｅ３Ｏ４、Ｆｅ２Ｏ３、Ｃｒ２Ｏ３、フェライト等の金属酸化物、マンガンと酸を含む合金等の熱処理によって強磁性を示す合金等が挙げられる。これらは、予めカップリング剤等で処理したものを用いてもよい。
【００６５】
(i-2)  トナー母粒子の製造
トナー母粒子は上記結着樹脂に、上記着色剤、並びに必要に応じて、離型剤、分散剤、帯電制御剤、磁性剤などの内添剤を添加して、製造される。例えば、混練・粉砕・分級工程を含む粉砕法により、トナー母粒子を作成する方法を説明する。まず、結着樹脂、着色剤、および離型剤等の添加剤を所定量、例えば、ヘンシェルミキサー２０Ｂ（三井鉱山（株））などの混合機に投入し、均一に混合する。結着樹脂、着色剤、帯電制御剤、および離型剤等の添加剤の混合割合は、トナーの色、帯電性などを考慮して、適宜決定される。
【００６６】
上記混合物は、ついで、二軸混練押出機（池貝化成（株）製ＰＣＭ−３０）に投入されて、均一に溶融混練される。溶融混練手段としては、他に「ＴＥＭ−３７」（東芝機械（株））、「ＫＲＣニーダー」（（株）栗本鉄工所）等の連続式混練機や加熱・加圧ニーダーのようなバッチ式混練機等が挙げられる。得られた溶融混練物を、粉砕手段を用いて、微粉砕し、所望の平均粒子径のトナー母粒子が得られる。粉砕は、例えば、ジェット粉砕機２００ＡＦＧ（ホソカワミクロン（株））あるいはＩＤＳ−２（日本ニューマチック工業（株））を使用するジェットエアーによる衝突粉砕の他に、機械式粉砕機ターボミル（川崎重工（株））、スーパーローター（日清エンジニアリング（株））等により行われる。
【００６７】
次に、例えば、風力又はローター回転を用いて、得られたトナー母粒子の粒度が調整される。例えば、風力分級装置１００ＡＴＰ（ホソカワミクロン（株））又はＤＳＸ−２（日本ニューマチック工業（株））又はエルボージェット（日鉄鉱業（株））等を使用すると、シャープな粒径分布となる。
【００６８】
トナー母粒子は、また、トナー母粒子を構成する樹脂並びに着色剤などの内添剤を有機溶媒に溶解し、水性溶媒にて、分級剤・乳化剤と共に分散・造粒し、分離・乾燥する方法で作製してもよい。
【００６９】
トナー母粒子の帯電量は、−５〜−６０μＣ／ｇであることが好ましい。帯電量がこの範囲より小さいと、現像器からのトナー漏れが激しくなり、また−６０μＣ／ｇより大きいと、十分な画像濃度を得るためには過剰な現像バイアスを付与することが必要となるなどの問題が生じる。
【００７０】
トナー母粒子の帯電量は、例えば、以下のように測定される。気温２５℃、４５％ＲＨの環境下、２０ｍｌのポリエチレン容器中で、トナー母粒子０．０３ｇとフェライトキャリア０．９７ｇとを混合し、１００ｒｐｍで１５分攪拌してトナー母粒子を帯電させる。その後、この混合物を０．３ｇ採取して、０．３ｋｇ／ｃｍ２の圧力の窒素ガスをトナー母粒子とキャリアとの混合物に吹き付けることにより、トナー母粒子とフェライトキャリアとを分離する。ついで、トナー１個毎の帯電量（Ｑ／ｍ）を測定して、トナー母粒子の帯電量を測定する。帯電量の測定には、例えば、ホソカワミクロン（株）製のＥ−ＳＰＡＲＴアナライザーが用いられる。
【００７１】
（ii）酸化チタン（チタニア）微粒子
本発明において、酸化チタン微粒子は、トナーの電荷調整などのために、必要に応じて用いられる。本発明で用いられる酸化チタン微粒子には、特に制限はない。比較的電気抵抗率の小さい酸化チタンの微粒子が好ましく用いられる。酸化チタンは、ルチル型、アナターゼ型、ルチル−アナターゼ型などの結晶形を取り得る。いずれの結晶系の酸化チタンを用いてもよいが、ルチル−アナターゼ型の酸化チタンが、電荷の調整をしやすい点、印字枚数が増えても、酸化チタン粒子がトナー母粒子内に埋没し難いなどの点で好ましく用いられる。
【００７２】
酸化チタン微粒子の大きさに特に制限はないが、粒径あるいは長軸の大きさが１０〜３０ｎｍの大きさであることが好ましい。ルチル−アナターゼ型の酸化チタンの場合、長軸が１０〜３０ｎｍ程度の酸化チタン微粒子であることが好ましい。
【００７３】
酸化チタン微粒子は、トナー母粒子１００質量部に対して０．２〜２．０質量部、好ましくは０．３〜１．５質量部添加される。
【００７４】
酸化チタンの微粒子の表面が疎水性であることが、トナーの外部環境の変化に対する帯電性の変化を小さくし（すなわち、帯電性を安定に維持し）、かつトナーの流動性を良好にするために、好ましい。酸化チタン微粒子の疎水化は、上記負帯電性シリカ微粒子の疎水化と同じ方法で行われる。
【００７５】
疎水性酸化チタン微粒子としては、チタン工業（株）製のＳＴＴ−３０Ｓなどが用いられる。
【００７６】
（iii）長鎖脂肪酸またはその塩
本発明に用いられる長鎖脂肪酸またはその塩に特に制限はない。長鎖脂肪酸としては、好ましくは炭素数１０〜３０、より好ましくは炭素数１２〜２８、さらに好ましくは炭素数１２〜１８の長鎖脂肪酸が用いられる。長鎖脂肪酸としては、長鎖飽和脂肪酸あるいは長鎖不飽和脂肪酸が挙げられる。好ましくは長鎖飽和脂肪酸が用いられる。長鎖脂肪酸は分岐を有していてもよいが、直鎖飽和脂肪酸、例えばステアリン酸が好ましく用いられる。
【００７７】
前記長鎖脂肪酸は、塩の形態で用いることが好ましく、金属塩（いわゆる金属石鹸）の形態であることがさらに好ましい。長鎖脂肪酸の金属塩としては特に制限はないが、例えば、カルシウム塩、亜鉛塩、マグネシウム塩、アルミニウム塩、リチウム塩等が挙げられる。金属石鹸としては、ステアリン酸マグネシウム、ステアリン酸カルシウム、ステアリン酸亜鉛等が挙げられ、これらの粒子が好ましく用いられる。長鎖飽和脂肪酸またはその塩でなる粒子は、単独で用いてもよく、２種以上混合して用いてもよい。
【００７８】
長鎖脂肪酸またはその塩、特に長鎖脂肪酸金属塩（金属石鹸）は、体積平均粒子径もしくは長軸の径が０．５〜１０μｍであることが好ましく、１〜５μｍであることがより好ましい。平均粒子径または長軸の径がこの範囲を外れると、結着剤、滑剤、流動補助剤としての効果、あるいはトナー凝集防止効果が十分に発揮できない傾向にある。
【００７９】
上記長鎖脂肪酸またはその塩、特に金属石鹸は、耐熱性および潤滑性の観点から、融点が１００〜１５０℃程度のものが好ましい。融点が１００℃より低いとトナーの耐熱性が低下し、高温環境で保管した場合にトナーが凝集するおそれがある。１５０℃より高いと潤滑作用が低減するおそれがある。
【００８０】
金属石鹸としては、直接法で製造された金属石鹸と複分解法で製造された金属石鹸とが知られているが、不純分の少ない直接法で得られたものを粉砕して、上記平均粒子径になるように、粒度を調整して用いることが好ましい。
【００８１】
長鎖飽和脂肪酸またはその塩でなる粒子は、トナー母粒子１００質量部に対して０．１〜１．０質量部、好ましくは０．１〜０．５質量部添加される。添加量が０．１質量％より少ないと、上記結着剤としての効果、凝集防止効果、流動補助剤、滑剤などの効果を十分に発揮することができないおそれがある。また、添加量が１．０質量％より多いと流動性に劣り、帯電立ち上がり性が著しく悪化し、カブリなどのノイズが発生するおそれがある。
【００８２】
（iv）負帯電性シリカ微粒子
本発明に用いられる負帯電性シリカ微粒子には、特に制限がない。負帯電性シリカ微粒子として、一般に、平均粒子径が４〜１２０ｎｍ、好ましくは５〜５０ｎｍ、さらに好ましくは平均粒子径が６〜４０ｎｍの負帯電性シリカ微粒子が用いられる。負帯電性シリカ微粒子の平均粒子径が小さい程、得られるトナーの流動性が高くなる。４ｎｍより小さいとトナー母粒子に埋没してしまう虞がある。１２０ｎｍを超えると、流動性が極端に悪くなる虞がある。なお、本明細書において、負帯電性シリカ、トナー母粒子、トナー粒子などの微粒子について平均粒子径というときは、特に断らない限り、体積平均粒子径を意味する。
【００８３】
負帯電性シリカ微粒子としては、粒子径が均一な負帯電性シリカ微粒子を単独で用いてもよいが、平均粒子径が異なる２以上の負帯電性シリカ微粒子を併用することが好ましい。一般には、平均粒子径の小さい負帯電性シリカ微粒子（小粒子径のシリカ）が用いられているが、これと平均粒子径の大きい負帯電性シリカ微粒子（大粒子径のシリカ）とを併用することにより、小粒子径のシリカのみを用いる場合に比べて、帯電量の絶対値を大きくすることができるとともに、大粒子径のシリカが抵抗となり、小粒子径のシリカがトナー母粒子内に埋没されることが妨げられるため、長期の帯電の安定に優れるようになる。さらに、トナーの流動性を向上させ、熱に対するブロッキング効果を発揮して、トナーの保存性を高めることが可能となる。好ましくは、小粒子径のシリカとして平均粒子径が５〜２０ｎｍ、好ましくは６〜１５ｎｍの負帯電性シリカ微粒子と大粒子径のシリカとして平均粒子径が２０〜５０ｎｍ、好ましくは２０〜４０ｎｍの負帯電性シリカ微粒子とを用いることが好ましい。また、大粒子径のシリカと小粒子径のシリカとの平均粒子径の差は、１０ｎｍ以上あることが好ましく、２０ｎｍ以上あることがさらに好ましい。
【００８４】
大粒子径のシリカと小粒子径のシリカとの添加比が質量比で１：３〜３：１、好ましくは１：２〜２：１、さらに好ましくは１：１．５〜１．５：１であることが、トナーに流動性を付与し、かつ帯電の長期安定性を得る上で好ましい。
【００８５】
大粒子径シリカと小粒子径シリカとを用いる場合に、後述の製造時において、これらを同時に混合して添加してもよく、いずれかを先に添加し、次いで、他方を添加してもよい。
【００８６】
負帯電性シリカ微粒子の添加量は、トナー母粒子の粒子径分布あるいは流動性などにより、または外添剤の粒子径分布、所望の帯電量などにより、変動し得る。例えば、上記小粒子径のシリカであれば、トナー母粒子１００質量部に対して０．５〜２．０質量部、好ましくは０．７〜１．５質量部添加される。大粒子径シリカの場合、０．２〜２．０質量部、好ましくは、０．３〜１．５質量部添加される。大粒子径シリカと小粒子径シリカとを併用する場合、上記混合比率を考慮しつつ、トナー母粒子１００質量部に対して合計量で０．５〜３．０質量部、好ましくは０．７〜２．５質量部添加される。
【００８７】
負帯電性シリカ微粒子は疎水化処理されていることが好ましい。負帯電性シリカ微粒子の表面を疎水性にすることにより、トナーの流動性および帯電性がさらに向上する。シリカ微粒子の疎水化は、アミノシラン、ヘキサメチルジシラザン、ジメチルジクロロシランなどのシラン化合物；あるいはジメチルシリコーン、メチルフェニルシリコーン、フッ素変性シリコーンオイル、アルキル変性シリコーンオイル、アミノ変性シリコーンオイル、エポキシ変性シリコーンオイル等のシリコーンオイルを用いて、例えば、湿式法、乾式法など当業者が通常使用する方法により行われる。
【００８８】
疎水性負帯電性シリカ微粒子としては、市販の日本アエロジル（株）製のＲＸ２００、同ＲＸ５０、キャボット（株）製のＴＧ８１１Ｆ、同ＴＧ８１０Ｇ、同ＴＧ３０８Ｆなどが用いられる。
【００８９】
（v）正帯電性シリカ微粒子
本発明において、正帯電性シリカ微粒子は、トナーの電荷調整、キャリアのような機能を発現し、帯電の立ち上がり性、帯電均一性などを得るために、用いられる。この正帯電性シリカ微粒子は、負帯電性シリカ微粒子の添加後で、長鎖脂肪酸またはその塩でなる粒子と同時に添加することが、負帯電性シリカ微粒子を強固にトナー母粒子に結合させ、かつ長鎖脂肪酸またはその塩の結着剤としての効果、並びに滑剤としての効果を発揮させる上で、好ましい。
【００９０】
本発明で用いられる正帯電性シリカ微粒子には、特に制限がない。正帯電性シリカ微粒子の体積平均粒子径は、流動性などを考慮して、１０〜５０ｎｍであることが好ましく、１５〜４０ｎｍであることがさらに好ましい。
【００９１】
正帯電性シリカ微粒子は、疎水化処理されていることが好ましい。正帯電性シリカ微粒子の表面を疎水性にすることにより、トナーの外部環境の変化に対する帯電性の変化を小さくし（すなわち、帯電性を安定に維持し）、かつトナーの流動性を良好にするために、好ましい。正帯電性シリカ微粒子の疎水化は、上記負帯電性シリカ微粒子の疎水化と同じ方法により行われる。
【００９２】
疎水性正帯電性シリカ微粒子としては、市販の日本アエロジル（株）製のＮＡ５０Ｈ、キャボット（株）製のＴＧ８２０Ｆなどが用いられる。
【００９３】
正帯電性シリカ微粒子は、必要に応じて、トナー母粒子１００質量部に対して０．１〜１．０質量部、好ましくは０．２〜０．８質量部添加される。
【００９４】
（vi）無機微粒子
酸化チタン微粒子以外の無機微粒子は、必要に応じて、帯電性の制御、流動性の向上を目的として外添され得る。この酸化チタン微粒子以外の無機微粒子も、負帯電性シリカ微粒子の添加後で、長鎖脂肪酸またはその塩でなる粒子の添加前に添加することが、負帯電性シリカ微粒子を強固にトナー母粒子に結合させ、かつ長鎖脂肪酸またはその塩の結着剤としての効果、並びに滑剤としての効果を発揮させる上で、好ましい。
【００９５】
例えば、無機微粒子としては、酸化アルミニウム、酸化ストロンチウム、酸化錫、酸化ジルコニア、酸化マグネシウム、酸化インジウム等の金属酸化物の微粒子；窒化珪素等窒化物の微粒子；炭化珪素等の炭化物の微粒子；硫酸カルシウム、硫酸バリウム、炭酸カルシウム等の金属塩の微粒子；並びにこれらの複合物等の無機微粒子が挙げられる。電気抵抗率が１０９Ωｃｍ以下の、比較的電気抵抗率の小さい金属酸化物の微粒子が好ましく用いられる。
【００９６】
添加する無機微粒子の大きさに特に制限はないが、粒径が１０〜３０ｎｍの大きさであることが好ましい。これらの無機微粒子は、帯電特性の安定化を目的として、その表面を疎水化処理することが好ましい。疎水化処理は、上記負帯電性シリカ微粒子、正帯電性シリカ微粒子の疎水化方法のいずれかと同じ方法が採用される。
【００９７】
（II）本発明のトナーおよびその製造方法
本発明のトナーは、負帯電性シリカ微粒子および酸化チタン微粒子でなる群から選択される少なくとも１つの外添剤を添加し、最後の段階で、正帯電性シリカ微粒子と長鎖脂肪酸またはその塩でなる粒子とを、他の外添剤よりも高いシェアでトナー母粒子に添加する多段階の処理によって、製造される。従って、本発明のトナーの製造のあたっては、(i)負帯電性シリカ微粒子−（正帯電性シリカ微粒子＋長鎖脂肪酸またはその塩でなる粒子）、(ii) 負帯電性シリカ微粒子−酸化チタン微粒子−（正帯電性シリカ微粒子＋長鎖脂肪酸またはその塩でなる粒子）、(iii)（負帯電性シリカ微粒子＋酸化チタン微粒子）−（正帯電性シリカ微粒子＋長鎖脂肪酸またはその塩でなる粒子）、および(iv) 酸化チタン微粒子−（正帯電性シリカ微粒子＋長鎖脂肪酸またはその塩でなる粒子）などの多段処理が適用される。
【００９８】
上記(i) の場合、負帯電性シリカ微粒子−（正帯電性シリカ微粒子＋長鎖脂肪酸またはその塩でなる粒子）の順で多段処理を行うことにより、まず、負帯電性シリカ微粒子がトナー母粒子としっかり結合し、ついで、正帯電性シリカ微粒子と同時に添加される長鎖脂肪酸またはその塩の結着効果により、負帯電性シリカ微粒子がさらにしっかりとトナー母粒子に結合し、帯電の均一性が保たれ、トナー母粒子からの遊離も防止される。
【００９９】
これを、さらに詳しく説明する。本発明の方法によれば、まず、トナー母粒子と負帯電性シリカ微粒子との間の静電的引力が他の外添剤、例えば、正帯電性シリカ微粒子などに妨害されることがなく、さらに、負帯電性シリカ微粒子の仕事関数とトナー母粒子の仕事関数との差異が大きいため、負帯電性シリカ微粒子を強くトナー母粒子に付着させることができる。これによって、負帯電性シリカ微粒子の脱離が防止され、帯電性の変化が小さくなり、帯電性が長期的に安定化するという効果が得られる。
【０１００】
負帯電性シリカ微粒子は、単独で添加してもよいが、平均粒子径が異なる負帯電性シリカ微粒子を組合せて用いてもよい。小粒子径のシリカと大粒子径のシリカを併用することが、帯電量の絶対値を大きくできること、長期の帯電安定性を得ることができること、トナーの流動性を向上させ、熱に対するブロッキング効果を発揮して、トナーの保存性を高めることが可能となるなどの点から好ましい。平均粒子径が異なる負帯電性シリカ微粒子の添加方法としては、これらを同時に添加する方法、あるいは小粒子径シリカを先に添加し、後から大粒子径シリカを添加する方法が好ましく用いられる。大粒子径シリカを先に添加する方法で得られるトナーは、トナーの帯電性、流動性が低下する傾向にあるので、小粒子径のシリカを先に添加することがどちらかといえば好ましい。
【０１０１】
次に、長鎖脂肪酸またはその塩でなる粒子と正帯電性シリカ微粒子とを外添する。外添は、平均粒子径が異なる負帯電性シリカ微粒子を外添するときのシェア（せん断力）よりも高いシェアをかけて行う。負帯電性シリカ微粒子を外添する際、最初から高いシェアでトナー母粒子と負帯電性シリカ微粒子とを混合すると、負帯電性シリカ微粒子がトナー母粒子内に埋没し、得られるトナーの帯電均一性および流動性が損なわれるおそれがある。他方、金属石鹸に代表される長鎖脂肪酸またはその塩でなる粒子は、トナー母粒子あるいは負帯電性シリカ微粒子が添加されたトナー母粒子上に付着しにくい性質を有すると考えられる。また、正帯電性シリカ微粒子は、均一にトナー母粒子と混合しにくい、あるいは均一に分散しにくいという問題を有している。
【０１０２】
そこで、長鎖脂肪酸またはその塩でなる粒子および正帯電性シリカ微粒子を外添するに際して、混合シェアを高くすることにより、長鎖脂肪酸またはその塩および正帯電性シリカ微粒子が物理的力により付着される。あるいは摩擦熱により、長鎖脂肪酸またはその塩からなる粒子が融解、溶解あるいは軟化し、長鎖脂肪酸またはその塩をトナー母粒子表面に効率よく均一に付着するだけでなく、正帯電性シリカ微粒子をもトナー母粒子表面に効率よく均一に付着することができる。そして、長鎖脂肪酸またはその塩の結着剤としての効果により、負帯電性シリカ微粒子はトナー母粒子中に埋没することがなくトナー表面に均一に付着し、負帯電性シリカ微粒子のトナー表面からの離脱が抑制される。さらに、トナーの滑剤としての効果がより一層発揮され、正帯電性シリカ微粒子をトナー粒子上で回転移動させ、キャリアのような機能を発現させることにより、優れた帯電の立ち上がり性、帯電の均一性を得ることができる。また、トナーの繰り返し使用においても、帯電安定性が維持される。また、現像器において、トナーと感光体との接触により、感光体表面へ長鎖脂肪酸またはその塩が移行し、感光体表面を潤滑にし、感光体がトナー表面の外添剤により研磨されることを防止することができる。
【０１０３】
上記(ii)の場合、負帯電性シリカ微粒子−酸化チタン微粒子−（正帯電性シリカ微粒子＋長鎖脂肪酸またはその塩でなる粒子）の順で多段処理を行うことにより、まず、負帯電性シリカ微粒子がトナー母粒子としっかり結合し、ついで、酸化チタン微粒子を外添する。この順で添加することにより、負帯電性シリカ微粒子が、上記の通り、トナー母粒子に強く結合し、次に酸化チタン微粒子を添加することにより、トナー粒子の帯電の安定性が保たれる。最後に、正帯電性シリカ微粒子と長鎖脂肪酸またはその塩とを、シェアを高めて添加することにより、長鎖脂肪酸またはその塩の結着剤としての効果により、負帯電性シリカ微粒子および酸化チタン微粒子がトナー母粒子中に埋没することがなくトナー表面に均一に付着し、これらの微粒子のトナー表面からの離脱が抑制されて、帯電の安定性が向上する。さらに、上記のように、トナーの滑剤としての効果がより一層発揮され、正帯電性シリカ微粒子がキャリア様の機能を発現して、優れた帯電の立ち上がり性、帯電の均一性を得ることができる。
【０１０４】
上記(iii)の場合、（負帯電性シリカ微粒子＋酸化チタン微粒子）−（正帯電性シリカ微粒子＋長鎖脂肪酸またはその塩でなる粒子）、および(iv)酸化チタン微粒子−（正帯電性シリカ微粒子＋長鎖脂肪酸またはその塩でなる粒子）の順の添加方法も採用され得る。最後に長鎖脂肪酸またはその塩でなる粒子を添加することにより、これらの微粒子のトナー表面からの離脱が抑制されて、帯電の安定性が向上するとともに、上記のように、トナーの滑剤としての効果がより一層発揮され、正帯電性シリカ微粒子がキャリア様の機能を発現して、優れた帯電の立ち上がり性、帯電の均一性を得ることができる。
【０１０５】
負帯電性シリカ微粒子、酸化チタン微粒子、正帯電性シリカ微粒子、および長鎖脂肪酸またはその塩でなる粒子を外添するに際して、混合シェアを高くする方法は、トナー母粒子に外添剤を外添する装置に依存して、決定すればよい。一般に、トナーの製造に用いられる装置は、ヘンシェルミキサー、パーペンマイヤー等の高速流動混合機、メカノケミカル法を用いる混合機等の、当業者が通常用いる機械あるいは装置が用いられる。回転翼を有するヘンシェルミキサー、パーペンマイヤー等の高速流動混合機を用いる場合、回転翼の回転数を大きくすることにより、あるいは、回転翼と混合機壁との間隔（ギャップ）を小さくするなどの方法により、長鎖脂肪酸またはその塩からなる粒子の混合時のシェアを高めることができる。長鎖脂肪酸またはその塩からなる粒子の外添に際しては、他の微粒子外添剤の外添時よりも１．０２倍以上、好ましくは、１．２倍以上、より好ましくは、１．５倍以上の高いシェアをかけることが好ましい。あまり高いシェアをかけすぎると他の微粒子に影響を与えるので、３倍以下が好ましい。
【０１０６】
このようにして得られる本発明のトナーは、優れた帯電の立ち上がり性、帯電均一性、帯電安定性が維持される。さらに、現像器において、トナーと感光体との接触により、感光体表面へ長鎖脂肪酸またはその塩が移行し、感光体表面を潤滑にし、感光体がトナー表面の外添剤により研磨されることを防止することができる。
【０１０７】
本発明のトナーは、どのようなタイプの画像形成装置にも用いられる。１成分系のトナーを用いる画像形成装置でもよく、２成分系のトナーを用いる画像形成装置でもよい。また、接触現像方式の画像形成装置であってもよく、非接触式方式の画像形成装置であってもよい。本発明のトナーを用いることができる一成分系の接触式画像形成装置は、例えば、特許文献８に詳細に説明されている。本発明の画像形成装置は、感光体で代表される静電潜像が形成される潜像担持体；この潜像担持体上の静電潜像を現像するためにトナーを潜像担持体に搬送する、現像ロールで代表されるトナー担持体；およびこのトナー担持体から潜像担持体へ搬送されるトナー量を規制するトナー規制部材を有する現像器；を少なくとも備えている。本発明のトナーはトナー収容部に収容されており、トナー収容部から現像ロール（トナー担持体）に搬送され、現像ロール（トナー担持体）を介して感光体（潜像担持体）に供給され、転写されて画像を形成する。トナー規制部材は、現像ロール（トナー担持体）から感光体（潜像担持体）に過剰な供給がされないように、トナー供給量を調整する。
【実施例】
【０１０８】
以下、本発明を、実施例をもとに説明する。
【０１０９】
（トナー母粒子の調製）
スチレン−アクリル系の結着樹脂１００質量部に、赤色顔料C.I.12055を３．５質量部、およびサリチル酸クロム錯体１．０質量部を、それぞれヘンシェルミキサー２０Ｂ（三井鉱山（株））に投入し、均一に混合した。この混合物を二軸混練押出機（池貝化成（株）製ＰＣＭ−３０）を用いて溶融混練し、冷却後、ジェット粉砕機２００ＡＦＧ（ホソカワミクロン（株））を用いて、ジェットエアーにより、粉砕した。次に、風力分級装置１００ＡＴＰ（ホソカワミクロン（株））を使用して、体積平均粒径８．５μｍのトナー母粒子を調製した。
【０１１０】
(外添剤)
本実施例でトナー母粒子に外添する外添剤を、表１に示す。
【０１１１】
【表１】
2005077480.tif 000003
【０１１２】
（外添処理）
本発明の実施例においては、外添処理は、トナー母粒子１００質量部に対して、外添剤を所定量添加し、ヘンシェルミキサーＦＭ２０Ｂ（三井鉱山（株）製）を用いて、Ｚ０Ｓ０型の攪拌羽根を用い、攪拌・混合することにより行った。
【０１１３】
（実施例１）
上記調製したトナー母粒子１００質量部をヘンシェルミキサーＦＭ２０Ｂに投入し、これに、疎水性負帯電性シリカ（ＲＸ２００）を１質量部添加して、３０００ｒｐｍ、２分の処理を行った。次に、この処理物にステアリン酸マグネシウムを０．２質量部および疎水性正帯電性シリカ（ＮＡ５０Ｈ）を０．５質量部投入し、４０００ｒｐｍ、２分の処理（２段処理）を行い、トナーＡを得た。なお、このときの混合機の回転翼と混合機壁との間隔（以下、単にギャップという）は、どちらの処理の場合も５ｍｍであった。トナーＡの製造条件を表２に示す。
【０１１４】
（実施例２）
実施例１において、疎水性負帯電性シリカ（ＲＸ２００）処理後に、さらに疎水性負帯電性シリカ（ＲＸ５０）を１質量部添加して、５ｍｍのギャップで３０００ｒｐｍ、２分の処理を行った後、ステアリン酸マグネシウム添加する３段の多段処理としたこと以外は実施例１と同様にして、トナーＢを得た。トナーＢの製造条件を表２に示す。
【０１１５】
（実施例３）
実施例２において、疎水性負帯電性シリカ（ＲＸ５０）処理後に、さらに疎水性酸化チタンＳＴＴ３０Ｓ（チタン工業製）を１．０質量部添加し、５ｍｍのギャップで３０００ｒｐｍ、２分の処理を行った後、ステアリン酸マグネシウム添加する４段の多段処理としたこと以外は実施例２と同様にして、トナーＣを得た。トナーＣの製造条件を表２に示す。
【０１１６】
（実施例４）
実施例３において、すべての段階において、３０００ｒｐｍ、２分の処理を行い、ステアリン酸マグネシウム処理において、ヘンシェルミキサーと回転翼との間隔（ギャップ）を５ｍｍから２ｍｍに変更したこと以外は実施例３と同様に多段処理を行い、トナーＤを得た。トナーＤの製造条件を表２に示す。
【０１１７】
（比較例１）
トナー母粒子１００質量部をヘンシェルミキサーＦＭ２０Ｂに投入し、これに疎水性負帯電性シリカＲＸ２００（日本アエロジル製）を１質量部投入し、３０００ｒｐｍ、２分の処理を行い、トナーＥを得た。トナーＥの製造条件を表２に示す。
【０１１８】
（比較例２）
すべての多段処理の条件を、５ｍｍのギャップで、３０００ｒｐｍ、２分の処理としたこと以外は実施例３と同様の４段の多段処理を行って、トナーＦを得た。トナーＦの製造条件を表２に示す。
【０１１９】
（比較例３）
疎水性負帯電性シリカＲＸ２００（日本アエロジル製）を１質量部、疎水性負帯電性シリカ（ＲＸ５０）を１質量部、ステアリン酸マグネシウムを０．２質量部および疎水性正帯電性シリカ（ＮＡ５０Ｈ）を０．５質量部投入し（同時に添加し）、５ｍｍのギャップで３０００ｒｐｍ、２分の処理を行って、トナーＧを得た。トナーＧの製造条件を表２に示す。
【０１２０】
（比較例４）
比較例２において、疎水性負帯電性シリカＲＸ２００（日本アエロジル製）、疎水性負帯電性シリカＲＸ５０（日本アエロジル製）および疎水性酸化チタン（ＳＴＴ３０Ｓ）の、それぞれの外添処理時におけるギャップを２ｍｍとし、ステアリン酸マグネシウムおよび疎水性正帯電性シリカ（ＮＡ５０Ｈ）の外添時のギャップを５ｍｍとしたこと以外は比較例３と同様にして、トナーＨを得た。トナーＨの製造条件を表２に示す。
【０１２１】
【表２】
2005077480.tif 000004
【０１２２】
（得られたトナーの評価）
得られたトナーについて、帯電量および帯電の均一性について評価し、さらに、イレギュラートナーの発生率を求めた。
【０１２３】
トナーの帯電量は、ホソカワミクロン（株）製のＥ−ＳＰＡＲＴアナライザーを用いて以下の様にして測定した。実施例および比較例で調製したトナーとキャリア（日立金属（株）製ＫＢＮ１００フェライトキャリア）とを０．１質量％トナー濃度となるように混合し、１００ｒｐｍで１５分間攪拌してトナーを帯電させた。その後、窒素ガスをトナーとキャリアとの混合物に吹き付けることにより、トナーとキャリアとを分離した。ついで、トナー１個毎の帯電量（Ｑ／ｍ）を測定して、コールターカウンターで求められた平均粒子径±０．１μｍの粒径を有する少なくとも１００個以上のトナー粒子ｎ個について、測定トナーの個数をＸ軸に、また以下の式で示される帯電量の総和を、総和帯電量としてＹ軸にプロットした。
【０１２４】
【数１】
2005077480.tif 000005
【０１２５】
ここで、粒径および帯電量が同じトナー粒子であれば、トナーの個数と総和帯電量とをプロットすると、相関係数＝１で原点を通る直線となるはずである。トナーの個数と総和帯電量の実測値をプロットし、直線からのずれを相関係数で評価した。
【０１２６】
また、同時にイレギュラートナーである正帯電トナー（逆帯電トナー）の個数を測定し、イレギュラートナーの発生率を求めた。
【０１２７】
結果を図１および表３に示す。図１はトナーＡについての相関関係を示す図である。表３には、トナーＡ〜Ｉについて、図１に示すようなプロット（トナーＡ以外は図示せず）から求めた相関係数ｒと、イレギュラートナーの発生率を示す。
【０１２８】
【表３】
2005077480.tif 000006
【０１２９】
表３の結果から、負帯電性シリカ微粒子のみを添加した比較例１のトナーＥと、これにシェアを高めて、長鎖脂肪酸またはその塩でなる粒子および正帯電性シリカ微粒子を添加した実施例１のトナーＡとを比較すると、明かにトナーＡの方が、相関係数ｒが高く、イレギュラートナーの発生率も低いことがわかる。このことから、最後に、長鎖脂肪酸またはその塩でなる粒子および正帯電性シリカ微粒子を添加することにより、帯電が均一となり、負帯電性シリカ微粒子が強固に結着されていること、すなわち、結着剤としての効果が発揮されていることがわかる。
【０１３０】
また、実施例３および４のトナー（トナーＣおよびＤ）と比較例２のトナーＦとを比較すると、最後に、長鎖脂肪酸またはその塩でなる粒子および正帯電性シリカ微粒子を、外添時のシェアを高めて添加することにより、相関係数ｒが高くなり、イレギュラートナーの発生率も低下する。さらに、トナーＣおよびＤは、外添剤と長鎖脂肪酸またはその塩でなる粒子とを同時に外添した比較例３のトナーＧと比べても、相関係数ｒが高くなり、イレギュラートナーの発生率も低下している。これらのことから、多段処理とし、最後にシェアを高めて長鎖脂肪酸またはその塩でなる粒子および正帯電性シリカ微粒子を添加することにより、帯電の均一性、結着剤としての効果が発揮されることがわかる。
【０１３１】
さらに、実施例１〜４のトナーＡ〜Ｄ、および比較例２のトナーＦとを比較すると、小粒子径の負帯電性シリカ微粒子−大粒子径の負帯電性シリカ微粒子−酸化チタン微粒子をこの順で添加し、最後に長鎖脂肪酸またはその塩でなる粒子および正帯電性シリカ微粒子をこれらの外添剤よりも高いシェアで添加する多段処理により得られるトナーＣおよびＤが、最も相関係数ｒが高くなり、イレギュラートナーの発生率も極めて低くなる点で最も優れていた。すなわち、本発明の多段処理を行うことにより、トナー１個毎の帯電量が安定し、トナー全体の帯電も均一となることがわかる。
【０１３２】
さらに、負帯電性シリカ微粒子および酸化チタン微粒子を、実施例１〜４よりも高いシェアで外添し、最後に、これらの外添剤を添加する時のシェアより低いシェアで長鎖脂肪酸またはその塩でなる粒子および正帯電性シリカ微粒子を外添した場合（比較例４）、相関係数ｒも低く、イレギュラートナーの発生率も比較的高かった。これらのことから、外添剤の添加に際して多段処理を行い、最後に、これらの外添剤を添加する時のシェアより高いシェアで、長鎖脂肪酸またはその塩でなる粒子および正帯電性シリカ微粒子を外添する本発明の方法、およびそれによって得られるトナーが優れていることがわかる。
【産業上の利用可能性】
【０１３３】
本発明のトナーは、トナー１個毎の帯電量が安定し、トナー全体の帯電も均一となり、また、繰り返し使用においても、帯電安定性が維持されるうえ、イレギュラートナーの発生率も低いことから、安定した画像を提供し得る。従って、本発明のトナーは、電子写真用のトナーとして、広く用いられる。
【図面の簡単な説明】
【０１３４】
【図１】本発明のトナーを帯電させたときのトナー個数と総和帯電量との関係を示す図である。
【図１】
2005077480.tif 000007